(57)【要約】      （修正有）【課題】取付用組紐体とストラップ帯紐体の結合部が、充分な強度を有しかつ、生分解性を有するハンドストラップを容易な製造方法で、低コストで提供する。【解決手段】生分解性ハンドストラップ１０は、携帯用電子機器の筐体を含む被取付体に取り付けられる取付用紐部２０と取付用紐部に接続された帯紐部３０とを含み、帯紐部は、取付用紐部が挿通され得る挿通孔３６ａ，３６ｂを端部に含み、かつ、取付用紐部は、挿通孔を介して帯紐部に接続されるとともに、取付用紐部と帯紐部とが、ポリ乳酸系樹脂からなる。【選択図】図３
2004202064.tif 000002
【特許請求の範囲】
【請求項１】
被取付体に取り付けられる取付用紐部と、前記取付用紐部に接続された帯紐部と、を含む生分解性ハンドストラップであって、
前記帯紐部は、前記取付用紐部が挿通され得る挿通孔を端部に含み、かつ、前記取付用紐部は、前記挿通孔を介して前記帯紐部に接続され、
前記取付用紐部と前記帯紐部とが、ポリ乳酸系樹脂からなる生分解性ハンドストラップ。
【請求項２】
前記挿通孔から挿通された前記取付用紐部には結び目が形成され、前記結び目が、前記挿通孔において係止される請求項１記載の生分解性ハンドストラップ。
【請求項３】
前記取付用紐部と前記帯紐部との少なくとも一方が、ループ状に形成された周回部を有する請求項２記載の生分解性ハンドストラップ。
【請求項４】
前記帯紐部が互いに重なり合うとともにその間に前記結び目が位置付けられて前記取付用紐部と前記帯紐部とが接続される接続部を有し、かつ、
前記接続部の近傍において、前記取付用紐部と前記帯紐部とを覆う被覆体を含み、かつ、
前記被覆体が、ポリ乳酸系樹脂からなる請求項３記載の生分解性ハンドストラップ。
【請求項５】
被取付体に取り付けられる取付用紐部と、前記取付用紐部に接続された帯紐部と、を含む生分解性ハンドストラップであって、
前記帯紐部と前記取付用紐部とは、一体に形成され、
前記取付用紐部と前記帯紐部とが、ポリ乳酸系樹脂からなる生分解性ハンドストラップ。
【発明の詳細な説明】
【０００１】
【発明の属する技術分野】
本発明はカメラや携帯電話、その他各種携帯機器類及び手提げバッグ等の被取付体に対して取付けられる生分解性ハンドストラップに関する。
【０００２】
【従来の技術】
携帯電話に代表される携帯用機器の最近の急速な生産量の伸びは目を見張るものがあり、それに伴い、その付属品の生産量も増加している。付属品の中でも、ハンドストラップは汎用品であるため、生産量が多い。そのため、地球環境を考慮に入れて、廃棄時に生分解することを念頭において製品化することは重要である。しかし、同時に、ハンドストラップは、あくまでも付属品であるため、製造コストも併せて考慮に入れて生産する必要がある。加えて、携帯用機器は精密な電子機器である場合が多く、携帯用機器をぶら下げて使用するといった使用形態なので、強度についても充分注意を払う必要がある。
【０００３】
充分な強度を有し低コストなハンドストラップを生産する方法として、登録実用新案３０１８６０８号公報が提案されている。しかし、本実用新案申請時には、生分解性繊維・樹脂については社会環境での要望もほとんどなく、本公報でもハンドストラップを構成する材料として、一般的なビニールテープ等が挙げられている。
【０００４】
一方、生分解性を有するハンドストラップとしては、特開２００２−２９１５１５号公報にあるようにそれぞれの構成部材が生分解性を有するポリ乳酸系樹脂からなるものがある。しかし、本公報の内容では、結合部に熱と圧力を加えており、その結合部の物性が充分に得られず耐久性に劣るという欠点を有している。
【０００５】
特に、取付用細紐体、ストラップ帯紐体、止具を、ポリ乳酸系樹脂を用いて製造し、この三者を熱圧着のような、熱、圧力がかかる状態で結合すると、ポリ乳酸系樹脂の性質上、硬く、脆くなり、割れやすくなり、充分な強度が得られない。また、ポリ乳酸繊維も熱により変質損傷され本来の物性を示さなくなる。
【０００６】
すなわち、従来のハンドストラップでは、充分な強度を有し、生分解性を有するというすべての特性を一度には兼ね備えていないという問題点がある。
【０００７】
【特許文献１】
登録実用新案３０１８６０８号公報
【特許文献２】
特開２００２−２９１５１５号公報
【０００８】
【発明が解決しようとする課題】
本発明は、従来の技術の有するこのような問題点に鑑み、充分な強度を有し、生分解性を有するというすべての特性を一度に兼ね備えたハンドストラップを提供することを目的とするものである。本明細書において、生分解性とは、通常の使用条件では分解しないが、ＪＩＳ  Ｋ−６９５３の条件下で６ヶ月後には６０％以上分解することをいう。
【０００９】
【課題を解決するための手段】
本発明における生分解性ハンドストラップは、携帯用電子機器の筐体を含む被取付体に取り付けられる取付用紐部と、前記取付用紐部に接続された帯紐部と、を含む生分解性ハンドストラップであって、前記帯紐部は、前記取付用紐部が挿通され得る挿通孔を端部に含み、かつ、前記取付用紐部は、前記挿通孔を介して前記帯紐部に接続され、前記取付用紐部と前記帯紐部とが、ポリ乳酸系樹脂からなる生分解性ハンドストラップである。
【００１０】
取付用紐部は、カメラや携帯電話、その他各種携帯機器類の筐体及び手提げバッグ等の被取付体に取り付けられる。例えば、筐体に取付用の穴が形成されている場合には、この取付用の穴に取付用紐部を通して被取付体に結び付ける。また、取付用紐部に金具等の取付部品を設けて、取付部品を介して取付用紐部を筐体に取付けてもよい。
【００１１】
取付用紐部は、取付用の穴を通過し得るものであればよい。例えば、細くて強靱な断面丸形又は角形で自由に撓屈しうる細長の所定の長さの紐を２つ折りにして用いる。
【００１２】
この取付紐部には、ポリ乳酸系樹脂からなる繊維などが用いられる。使い勝手の良い太さと強度を保つには、好ましくは、芯糸にポリ乳酸系モノフィラメントを用い、これを、ポリ乳酸系繊維の組紐で被覆したものを用いる。
【００１３】
帯紐部は、主に使用者が最も触れる部分である。例えばループ形状にした場合には、使用者の指や手首が通されて用いられる。もっとも簡単な帯紐部の形状は、広巾の帯紐状である。
【００１４】
この帯紐部には、ポリ乳酸系樹脂からなる繊維を編んで構成するもの、またはポリ乳酸系樹脂を成形したフィルムなどが用いられる。
【００１５】
【発明の実施の形態】
以下に、本発明の実施例について図面に基づいて説明する。尚、本発明は以下の実施例に限定されるものではない。
【００１６】
本発明の第１の実施形態におけるハンドストラップ１０の外観を図１〜図３に示す。
【００１７】
取付用紐部２０は、長尺なループ状に形成された周回部を備えており、可撓性を有する。この取付用紐部２０は、所定の長さの長尺な紐体を２つ折りにしたループ形状を有する。取付用紐部２０の断面の形状は、丸形又は角形でもよい。取付用紐部２０の一の端部２２の近傍が、カメラや携帯電話、その他の各種携帯機器類の筐体や手提げバッグ等の被取付体（図示せず）に取り付けられる。
【００１８】
この取付用紐部２０の原料にはポリ乳酸系樹脂からなる繊維が用いられる。使い勝手の良い太さと強度を保つには、好ましくは、芯糸にポリ乳酸系モノフィラメントを用い、これを、ポリ乳酸系繊維の組紐で被覆したものを用いる。
【００１９】
被取付体には、取付用紐部２０が通過し得る貫通孔（図示せず）が形成されている場合には、その貫通孔に取付用紐部２０を通過させて、取付用紐部２０を被取付体に結び付ける。
【００２０】
尚、取付用紐部２０の端部２２に取付用の金具等の取り付け部品（図示せず）を設けて、その取り付け部品を介して、取付用紐部２０を被取付体に取り付けてもよい。
【００２１】
帯紐部３０も、長尺なループ状に形成された周回部３２を備えており、可撓性を有する。図１に示した例は、所定の長さの長尺な帯状体を２つ折りにしたループ形状とした。帯紐部３０の周回部３２は、ハンドストラップ１０の使用者の指や手首が通過し得るような大きさに形成されている。
【００２２】
この帯紐部３０は、ポリ乳酸系樹脂からなる繊維を編んで構成するもの、またはポリ乳酸系樹脂を成形したフィルムなどが用いられる。
【００２３】
図３に示すように、帯紐部３０の一の端部３４ａには、挿通孔３６ａが形成され、帯紐部３０の一の端部３４ｂには、挿通孔３６ｂが形成されている。挿通孔３６ａには、取付用紐部２０の他の端部２４ａが挿通され、挿通孔３６ｂには、取付用紐部２０の他の端部２４ｂが挿通されている。挿通孔３６ａ及び３６ｂから挿通された取付用紐部２０の端部２４ａと２４ｂとは、互いに結ばれて、結び目２６が形成される。この結び目２６を形成することにより、結び目２６は、挿通孔３６ａ又は３６ｂに係止され、取付用紐部２０と帯紐部３０とが、接続される。このようにすることにより、帯紐部３０が互いに重なり合ったその間に結び目２６を位置付けることができる。この結び目２６は、８の字結びにすると解け難くなり強固になる。
【００２４】
尚、挿通孔３６ａ及び３６ｂを帯紐部３０に予め形成せずに、取付用紐部２０を案内針等を用いて刺通すようにしてもよい。この場合には、案内針等によって挿通孔３６ａ及び３６ｂが形成された後、取付用紐部２０の端部２４ａ又は２４ｂが挿通孔３６ａ又は３６ｂに挿通される。
【００２５】
被覆体４０は、扁平角筒形に形成されている。被覆体４０の一の端部には、取付用紐部２０の挿入口４２ａが形成され、他の端部には、帯紐部３０の挿入口４２ｂが形成されている、これらの挿入口４２ａ及び４２ｂは互いに連通してトンネル孔４２ｃが形成されている。この、被覆体４０の原料にはポリ乳酸系樹脂が用いられる。
【００２６】
取付用紐部２０の端部２２側より被覆体４０を挿入し、上述した挿通孔３６ａ及び３６ｂ、並びに結び目２６とを覆うように位置付ける。即ち、取付用紐部２０と帯紐部３０とが接続される接続部の近傍で取付用紐部２０と帯紐部３０とを覆う被覆体４０を設ける。
この挿通孔３６ａ及び３６ｂの近傍には、液状の接着剤を予め塗布しておく。尚、接着剤の塗布は被覆体４０の挿入口４２ａ及び４２ｂから注入してもよい。接着剤が乾固すると図１に示すように、取付用紐部２０と帯紐部３０の接続部は、被覆体４０に覆われて、被覆体４０とともに一体的に固定される。全てを生分解性にするためには、接着剤にもポリ乳酸系樹脂を含む接着剤を使用する方が好ましい。
【００２７】
本発明の第２の実施形態におけるハンドストラップ５０の外観を図４に示す。ハンドストラップ５０は、取付用紐部６０と帯紐部７０とを含む。
【００２８】
取付用紐部６０は、長尺なループ状に形成された周回部を備えており、可撓性を有する。この取付用紐部６０は、長尺な紐体を２つ折りにしたようなループ形状を有する。帯紐部７０も、長尺なループ状に形成された周回部７４を備えており、可撓性を有する。第１の実施形態の帯紐部３０と同様に、帯紐部７０の周回部７４は、ハンドストラップ５０の使用者の指や手首が通過し得るような大きさに形成されている。
【００２９】
取付用紐部６０の端部６２ａは、帯紐部７０の端部７２ａと一体に接続され、取付用紐部６０の端部６２ｂは、帯紐部７０の端部７２ｂと一体に接続されており、取付用紐部６０と帯紐部７０とは、一体に成形されている。
【００３０】
取付用紐部６０と帯紐部７０とは、ポリ乳酸系樹脂からなる繊維を編んで構成するもの、またはポリ乳酸系樹脂を成形したフィルムなどが用いられる。ポリ乳酸系樹脂からなる繊維を編んで形成する場合には、取付用紐部６０と帯紐部７０とが一体になるように編み上げる。また、ポリ乳酸系樹脂を成形したフィルムを用いる場合には、取付用紐部６０と帯紐部７０とが一体になるようにフィルムを成形する。このようにして、取付用紐部６０と帯紐部７０とが一体となったハンドストラップ５０を成形することができる。
【００３１】
更に、第１の実施形態と同様に、取付用紐部６０と帯紐部７０の接続部の近傍には被覆体４０が固定されている。この被覆体４０は、第１の実施形態と同様の方法により固定することができる。
【００３２】
以上の構成部材に用いられるポリ乳酸系樹脂は、ポリ乳酸を主原料に用いて製造されており、そのポリ乳酸は、Ｌ−乳酸、Ｄ−乳酸あるいは乳酸の２量体であるＬ−ラクチドやＤ−ラクチドあるいはメゾラクチドを原料とするものである。例えば、乳酸を脱水縮合させて得られるポリ乳酸、ラクチドを開環重合させて得られるポリ乳酸等を用いることができる。
【００３３】
ポリ乳酸系樹脂を繊維として用いる場合には、結晶性を有するポリ乳酸を用いることで繊維の強度を上げることができる。Ｌ−乳酸を主たる繰り返し単位とした方がより製造コストが低く好ましい。ポリ乳酸のＬ−体の比率は９５％以上であることが好ましい。さらに好ましくは、９８％以上である。
【００３４】
【実施例】
引張試験：引張試験はＪＩＳ  Ｌ１０９６に準拠して実施した。試験は、温度−３０℃〜＋６０℃、湿度５〜９０％で行った。１５ｋｇ以上を合格とした。
振回し試験：取付用紐部２０を１００ｇ荷重の穴の空いた重りに一重に結びつけ、２回転／１秒で振回した。試験は温度２０±１５℃、湿度６０±２０％で行った。振回し試験としては、１０，０００回以上可能であれば合格とした。
温度変化試験：−３０℃で４８時間放置後、再び常温に戻した場合、６０℃で４８時間放置後、再び常温に戻した場合、及び温度４０℃、湿度９０％で４８時間放置した場合を観察し、変色や変形、著しい伸縮、破損等の有無を目視で評価した。
被覆体抜去試験：被覆体を把持して抜去する方向に引張り、抜去に必要な引張り強度が３ｋｇ以上を合格とした。
生分解性試験：ＪＩＳ  Ｋ６９５３に準拠して、３ヶ月行った。
◎：原形をとどめない状態まで分解
○：元の形状はとどめているがぼろぼろまで分解
△：変化は認められるが変化はわずか。
×：全く変化なし
【００３５】
実施例１
取付用紐部２０：ポリ乳酸系モノフィラメント（カネボウ合繊株式会社製、ラクトロンモノフィラメント  ４２２dtex）を芯とし、ポリ乳酸系繊維（カネボウ合繊株式会社製、ラクトロンモノフィラメント  １６７dtex  ｆ２４）の組紐で被覆して製造した（長さ１２．５cm）。
帯紐部３０：ポリ乳酸系繊維（カネボウ合繊株式会社、ラクトロンモノフィラメント  １６７dtex  ｆ２４）の組紐を用いた（長さ２２cm）。
被覆体４０：ポリ乳酸系樹脂（カネボウ合繊株式会社製、ラクトロン）を成形して製造した。
上記２０、３０、４０を以下の方法で一体化させた。
▲１▼  取付用紐部２０と帯紐部３０とを夫々２つ折りにして帯紐部３０の挿通孔３６ａ及び３６ｂに取付用紐部２０の端部２４ａ及び２４ｂを挿通する。
▲２▼  取付用紐部２０の端部２４ａ及び２４ｂを帯紐部３０の端部３６ａと３６ｂとの間の内側で結ぶ。
▲３▼  取付用紐部２０を被覆体４０の挿入口４２ａ及び４２ｂに通し、被覆体４０を取付用紐部２０と帯紐部３０の接続部に持っていく。
▲４▼  結び目２６が帯紐部３０の端部３６ａと３６ｂとの間に挟まれた状態で取付用紐部２０と帯紐部３０、及び被覆体４０をポリ乳酸を含む接着剤で結合する。
【００３６】
比較例１
取付用紐部２０：芳香族アラミド樹脂からなるモノフィラメントを芯とし、ポリアミド繊維の組紐で被覆して製造した。
帯紐部３０：ポリアミド樹脂からなる繊維の組紐を用いた。
被覆体４０：ＡＢＳ樹脂を成形して製造した。
実施例１の▲１▼〜▲４▼と同じ方法でストラップを作成した。ただし、接着剤には一般的なアルキルシアノアクリレートを主成分とする接着剤を用いた。
【００３７】
比較例２
取付用紐部２０、帯紐部３０、及び被覆体４０は実施例１と同じ材質を用い、取付用紐部２０と帯紐部３０との接続は、挿通孔３６ａ及び３６ｂ、並びに結び目２６を形成せずに、帯紐部３０の端部３４ａと３４ｂとの間に取付用紐部２０の端部２４ａ及び２４ｂを挟むように配置して、被覆体４０をその接合部に位置付けて被覆体４０の外側から熱圧着を行った。
【００３８】
【表１】
2004202064.tif 000003
【００３９】
実施例１の通り、比較例１のこれまでの生分解性を有しないハンドストラップと強度が変わらず、かつ、生分解性を有するハンドストラップを提供できた。また、従来の熱圧着を用いる方法による生分解性ハンドストラップは、充分な強度が得られなかった。
【００４０】
【発明の効果】
本発明は、取付用紐部と、帯紐部と、被覆体とのすべてがポリ乳酸系樹脂からなるために、生分解性を有するハンドストラップが提供できる。
【図面の簡単な説明】
【図１】本発明に係る第１の実施形態のハンドストラップの全体を示す斜視図である。
【図２】本発明に係る第１の実施形態のハンドストラップの長手方向に沿ったの部分拡大断面図である。
【図３】本発明の第１の実施形態のハンドストラップを示す分解斜視図である。
【図４】本発明に係る第２の実施形態のハンドストラップの分解斜視図である。
【符号の説明】
１０  生分解性ハンドストラップ
２０  取付用細紐体
２６  結び目
３０  帯紐体
４０  被覆体
３６ａ、３６ｂ  挿通孔
【図１】
2004202064.tif 000004
【図２】
2004202064.tif 000005
【図３】
2004202064.tif 000006
【図４】
2004202064.tif 000007